(57)【要約】【課題】塗膜中に独立して残存することなく、耐熱性が高く、実用的な波長に対し感度が高く、露光時に臭気の発生が無く、安定性、保存性が高く、且つ、合成が比較的温和な条件ででき、生産性の高い光ラジカル重合開始剤、当該開始剤を含有する感光性樹脂組成物及びこれらの利用した製品を提供する。【解決手段】本発明の光ラジカル重合開始剤は、１分子中にナフタルイミド構造含有基を１つだけ有する化合物（ａ）からなる。本発明の感光性樹脂組成物は、前記化合物（ａ）とエチレン性不飽和結合を有する化合物（ｂ）を必須成分として含有する。本発明の感光性樹脂組成物は、塗料又は印刷インキ、或いは、カラーフィルター、電子部品、層間絶縁膜、配線被覆膜、光学部材、光回路、光回路部品、反射防止膜、ホログラム又は建築材料の形成材料として用いられる。【選択図】  なし【特許請求の範囲】
【請求項１】
１分子中に下記式（１）
【化１】
2004149759.tif 000030
（式中、Ｒ１、Ｒ２、Ｒ３、Ｒ４、Ｒ５及びＲ６は、それぞれ独立して水素原子又は置換基であり、互いに結合した環構造であってもよい。）
で表されるナフタルイミド構造含有基を１つだけ有する化合物（ａ）からなる光ラジカル重合開始剤。
【請求項２】
前記式（１）においてＲ１、Ｒ２、Ｒ３、Ｒ４、Ｒ５及びＲ６は、それぞれ独立して水素原子、ハロゲン原子、水酸基、メルカプト基、アミノ基、シアノ基、シリル基、シラノール基、アルコキシ基、ニトロ基、カルボキシル基、アセチル基、アセトキシ基、スルホン基、置換基を有していてもよい有機基、又はそれらが互いに結合した環構造である、請求項１に記載の光ラジカル重合開始剤。
【請求項３】
露光光源のいずれかの発光波長における前記化合物（ａ）のモル吸光係数が０．１以上である、請求項１又は２に記載の光ラジカル重合開始剤。
【請求項４】
前記化合物（ａ）の最大モル吸光係数εが２０００以上であることを特徴とする、請求項１乃至３いずれかに記載の光ラジカル重合開始剤。
【請求項５】
前記化合物（ａ）が、少なくとも１５７ｎｍ、１９３ｎｍ、２４８ｎｍ、３６５ｎｍ、４０５ｎｍ、４３６ｎｍのいずれかの波長に吸収を有することを特徴とする、請求項１乃至４いずれかに記載の光ラジカル重合開始剤。
【請求項６】
前記化合物（ａ）の９０％熱分解温度が５０℃以上であることを特徴とする、請求項１乃至５いずれかに記載の光ラジカル重合開始剤。
【請求項７】
前記化合物（ａ）の２０℃におけるアクリル酸メチルに対する飽和濃度が、０．０１ｍｏｌ／Ｌ以上であることを特徴とする請求項１乃至６いずれかに記載の光ラジカル重合開始剤。
【請求項８】
１分子中に下記式（１）
【化２】
2004149759.tif 000031
（式中、Ｒ１、Ｒ２、Ｒ３、Ｒ４、Ｒ５及びＲ６は、それぞれ独立して水素原子又は置換基であり、互いに結合した環構造であってもよい。）
で表されるナフタルイミド構造含有基を１つだけ有する化合物（ａ）、及び、エチレン性不飽和結合を有する化合物（ｂ）を含有する感光性樹脂組成物。
【請求項９】
水素供与体をさらに含有する請求項８に記載の感光性樹脂組成物。
【請求項１０】
前記化合物（ａ）を、感光性樹脂組成物の固形分全体の０．１重量％以上の割合で含有する請求項８又は９に記載の感光性樹脂組成物。
【請求項１１】
前記感光性樹脂組成物に含有される前記化合物（ａ）以外の成分は、照射光源の発光波長と前記化合物（ａ）の吸収波長が重なる波長領域における透過率が２０％以上であることを特徴とする、請求項８乃至１０のいずれかに記載の感光性樹脂組成物。
【請求項１２】
パターン形成材料として用いられる、請求項８乃至１１のいずれかに記載の感光性樹脂組成物。
【請求項１３】
塗料又は印刷インキ、或いは、カラーフィルター、電子部品、層間絶縁膜、配線被覆膜、光学部材、光回路、光回路部品、反射防止膜、ホログラムの形成材料として用いられる、請求項８乃至１２のいずれかに記載の感光性樹脂組成物。
【請求項１４】
前記請求項８乃至１３のいずれかに記載の感光性樹脂組成物の硬化物により少なくとも一部分が形成されている、印刷物、カラーフィルター、電子部品、層間絶縁膜、配線被覆膜、光学部材、光回路、光回路部品、反射防止膜、ホログラム又は建築材料。
【発明の詳細な説明】
【０００１】
【発明の属する技術分野】
本発明は、光ラジカル重合開始剤、当該開始剤を含有する感光性樹脂組成物、及び当該感光性樹脂組成物を用いて作製したカラーフィルター、電子部品、層間絶縁膜、配線被覆膜、光学部材、光回路、光回路部品、反射防止膜、ホログラム又は建築材料に関し、詳しくは、特に耐熱性が高く、硬化後の製品中には独立の成分として残存せず、温和な条件で合成可能な光ラジカル重合開始剤、当該開始剤を含有する感光性樹脂組成物、及び当該感光性樹脂組成物の硬化物により少なくとも一部分が形成されている、高耐熱性、高安定性である、カラーフィルター、電子部品、層間絶縁膜、配線被覆膜、光学部材、光回路、光回路部品、反射防止膜、ホログラム又は建築材料に関する。
【０００２】
【従来の技術】
紫外線等の放射線の照射によって硬化するか又は溶解性が変化する感光性樹脂は、一般に、露光部の溶解性が良好なもの（ポジ型）と、未露光部の溶解性が良好なもの（ネガ型）の２種に分類される。ネガ型の場合、感光性樹脂自体が露光により硬化し不溶になることから、感光性樹脂が基材上に残存し機能膜として製品の一部となる場合が多い。ネガ型の感光性樹脂は、例えば塗料、印刷インキ、接着剤、印刷原版等に用いられてきたが、近年、プリント配線板の配線保護用のソルダーレジストや、層間絶縁膜、カラーフィルターの画素形成用レジスト等にまで用途が広がってきている。
【０００３】
一般に多く用いられるネガ型の感光性樹脂の一つに、エチレン性不飽和結合を一つ以上有する化合物、光照射によりラジカルを発生させる光ラジカル開始剤、及び、必要に応じて、現像性や塗膜の柔軟性等を付与する高分子化合物、無機フィラー、顔料等を配合した樹脂組成物がある。この組成物に放射線を照射すると、エチレン性不飽和結合を有する化合物がラジカル反応により結合し、大分子量化して硬化する。この硬化反応の際に、架橋反応により３次元網目構造が発達することにより、得られる硬化物の硬度、強度、密着性、耐溶剤性、耐熱性が向上する。
【０００４】
光ラジカル開始剤は、自己開裂型と水素引き抜き型に概ね分類される。前者の場合、特定の波長の光（電磁波又は放射線）を吸収することで、その波長に対応した部位の結合が切断され、その際に分断された各々の部位にラジカルが発生し、そこからラジカル反応が始まる。後者の場合、ある特定の波長の光を吸収し励起状態になると、周囲にある水素ドナーから水素を引き抜き、その際に引き抜いた方、引き抜かれた方の各々にラジカルが発生する。
【０００５】
一般に自己開裂型は、感度やラジカル発生効率は良好なものの、熱に対して不安定であり、これを含有する感光性樹脂組成物の耐熱性、安定性、保存性等に問題がある。一方、水素引き抜き型は、水素ドナーが励起された開始剤の近傍に存在する必要がある事や、水素を引き抜く際のエネルギー障壁の大きさによってラジカル発生効率が決まるため、感度は比較的低いが、励起状態になり水素を引き抜かないとラジカルが発生しないため、樹脂組成物の安定性、保存性は高い。
【０００６】
プリント配線板の表面被覆に用いられるソルダーレジストには、耐熱性や難燃性付与のため有機顔料やフィラーを混合されていたり、カラーフィルターの画素形成用レジストには、色表示のための顔料が混合されている。これらの顔料は光を吸収する成分であることから、感光性樹脂の感度を高めるために、主に自己開裂型の光ラジカル開始剤を用い、しかもラジカル反応に充分利用されない分を見込んで多量に混合させている。ここで、ラジカル反応に利用されない分には、照射によっても開裂しなかった未反応の開始剤と、開裂によりラジカル化しても固相での反応ゆえに被反応物との接近が阻害されて失活する分とがある。
【０００７】
露光後の硬化物中には、開始剤由来の残存物が多量に存在するが、そのうち未開裂の光ラジカル発生剤は、露光後にも反応性を残していることから製品を変質させる。また、未開裂の光ラジカル発生剤、及び、開裂したがラジカル反応で消費されずに失活した分解物は、マトリックスの架橋構造に結合しておらず、独立した成分として製品中に存在することから膜物性を阻害する。そのため、開始剤由来の分解物をそのまま放置すると、耐光性の悪化、着色や退色、塗膜のはがれやクラックの発生等を引き起こし、最終製品、例えば電子部品用の層間絶縁膜やソルダーレジスト、カラーフィルター用画素形成用レジストの信頼性を低下させる原因になるという問題がある。
【０００８】
自己開裂型の光ラジカル開始剤は昇華性が強く、熱により分解するため、露光、現像後の製品を百数十℃以上の温度でポストベークすることにより製品から除去することができる。しかしながら、ポストベーク時に開始剤由来の昇華物が加熱装置内に多量に付着し、それが硬化により得られた製品上に落下して製品不良の原因となり、問題となっていた。また、加熱装置の周囲では雰囲気中に開始剤の分解物等が含まれるため、作業安全性の観点からも問題があった。
【０００９】
ポストベークの条件を、より高温で、より長時間にすることによってラジカル開始剤由来の残存物をより多く除去することが可能であるが、固体中からの揮発の為、完全に除去することは困難である。より多くのラジカル開始剤由来の不純物を除去する為に条件を厳しくすると、その条件が、かえって製品不良を起こす原因となる。
【００１０】
一方、剥離膜として用いられる電子部材の加工用レジスト及びドライフィルムレジスト等も、同様の放射線による硬化システムが用いられている。加工用レジストは、最終的には剥離され製品には残らないが、その銅配線形成等の加工工程において、加工に用いる塩化第二鉄や塩化第二銅等の薬液中にレジスト膜から開始剤由来の残存物が溶出し、薬液の寿命を短くするという問題があった。
【００１１】
さらに、建築物の壁紙や壁の表面を保護する保護膜用塗料として、感光性樹脂が用いられる際には、シックハウス症候群対策等の観点から、建材全体から出て来る溶媒成分や臭気成分の削減が求められているが、揮発性の高い開始剤を用いることで、塗膜硬化後も臭気が発生するという問題があった。
【００１２】
これらの問題点から、ポストベーク時や光硬化後に蒸発せず、しかも、塗膜中に独立して残存するラジカル発生剤由来の成分が実質的にないような、ラジカル発生剤及び樹脂組成物が望まれている。
【００１３】
これらを解決する手段として、ＥＳＡＣＵＲＥ  ＫＩＰ  １５０（商品名）（日本シイベルヘグナー株式会社製）等は、ポリマー骨格の側鎖に光ラジカル発生部位を導入している。このようにすれば光ラジカル発生剤は一分子内に複数のラジカル発生部位を有するため、当該分子内のどこか１箇所がラジカル化して塗膜のマトリックスと結合していれば、同じ分子内にある未反応のラジカル発生部位もポリマー骨格を介してマトリックスに結合するので、ポストベーク時に揮発せず、塗膜中を移動する事も無いため、最終製品での信頼性を低下させることが少ない。
【００１４】
しかしながら、この場合、側鎖に導入されている光ラジカル発生部位が自己開裂型であり、加熱によって容易に分解してラジカルを発生させてしまうため、これを含有する感光性樹脂組成物の耐熱性、安定性、保存性等に問題があることに変わりない。また、ラジカル発生部位のうち開裂後にポリマー骨格に残る部分はマトリックス構造と結合しているが、光ラジカル反応及びポストベークによりポリマー骨格から開裂した分解物の一部は、ラジカル反応で消費されずに失活してマトリックスから独立して残存するため、そのまま放置すると塗膜物性に悪影響を与え、また、ポストベークを行っても完全に昇華除去させることが困難である。
【００１５】
また、国際公開ＷＯ９８／５８９１２号公報、特開２００２−３５５９号公報では、マレイミド基を有する（メタ）アクリレートが提案されている。これらは、マレイミドが電磁波を吸収することで、ビニルエーテルとは電子受容体として反応し、ラジカルを発生させる。また、水素を引き抜くことでもラジカルを発生させることができる（ラジカル重合ハンドブック  株式会社エヌ・ティー・エス刊  １９９９年  ３１２ページ）。しかし、マレイミドはエチレン性２重結合を有するため、マレイミド基と（メタ）アクリル基を両方有するモノマーをラジカル重合すると、架橋反応が進行しゲル化してしまう。そのため、国際公開ＷＯ９８／５８９１２号公報や特開２００２−３５５９号公報では、マレイミド基にシクロヘキシル基等の置換基を導入し、立体障害によりマレイミド基の反応性を低下させることにより、上記の課題を克服している。しかしながら、その反面マレイミド部位の反応性が低下するため、ラジカル反応開始効率も低下するという問題があった。また、酸無水物とアミンを反応させてマレイミド基を形成する反応は脱水反応で行なうため、触媒を用いずに効率よく反応させるためには１００℃以上の高い温度が必要であり、マレイミド基の形成時に直接エチレン性不飽和結合の導入を行なおうとすると、エチレン性不飽和結合の重合が起こってしまうという合成上の問題があった。また、無水酢酸等の脱水触媒を用いて脱水反応を行なうこともできるが、コスト増の原因となると共に、その後の精製工程が複雑になる等、いずれにしろ合成上に問題があった。
【００１６】
また、Ｓ．Ｊｏｎｓｓｏｎらは、マレイミド基を両末端に有した化合物の光反応性架橋剤をＰｒｏｃ．ＲａｄＴｅｃｈ  ９６（Ｎｏｒｔｈ  Ａｍｅｒｉｃａ  Ｎａｓｈｖｉｌｌｅ  ３７７ページ  １９９６年）で提唱している。これは、ビニルエーテルと速やかに反応するが、マレイミド基であるため、前述のように合成上に問題があった。
【００１７】
さらに、工業材料  ２００２年７月号  Ｐ．１０７〜Ｐ．１１１には、マレイミド部位を有する化合物のＵＶ吸収スペクトルが記載されており、それによれば、無置換のマレイミド化合物は、３５０ｎｍ以上には吸収を持たない。その為、一般的に用いられる露光光源である、高圧水銀ランプの主要な発光波長である３６５ｎｍ、４０５ｎｍ、４３６ｎｍに吸収を持たず、これらの光に対しては、マレイミド基は何の変化も起こさないことが予測される。
【００１８】
この為、マレイミド基は上記の波長に対して感度を持たない為、マレイミドを光硬化に用いるには、露光を、３５０ｎｍ以下に発光を有する光源によって行なわなくてはならないという問題があった。また、高圧水銀灯は３６５ｎｍ未満の波長も発光するが、通常フィルターでカットする領域である。フィルターでカットしなくても、発光強度が小さい為、３６５ｎｍに吸収を有するラジカル発生剤に比べて、同じランプを使った場合に露光時間が非常に長くなると言う問題もあった。
【００１９】
一方、１９９９年久保らにより、Ｎ−メチル−１，８−ナフタルイミドとｐ−キシレン等の芳香族化合物をアセトニトリル溶液中でメタノール存在下紫外線を照射すると、高収率でナフタルイミドと芳香族化合物の反応物が得られると報告されている（ｐ．１７５  Ｃｈｅｍｉｓｔｒｙ  Ｌｅｔｔｅｒｓ  １９９９）。その中で、その反応のメカニズムとして、紫外線により１重項励起されたナフタルイミドが芳香族化合物とエキサイプレックスを形成し、その後、水素を引き抜くことによりラジカルを発生し、ナフタルイミドと芳香族化合物の間で結合が形成されると記載されている。しかしながら、この文献では溶液中での反応であると共に、ナフタルイミドと一部の低分子の芳香族化合物との反応のみしか記載されていない。
【００２０】
また、ナフタルイミド部位を２つ有した化合物については、医薬品用途では、ＷＯ９４０２４６６号公報に開示されており、電子写真用の感光体用途では特開平７−１６００２０号公報、特開２００１―１１７２４７号公報に、電子輸送材料として開示されている。しかしながら、前者の用途では、医薬品として用いられており、後者の用途では、発明は感光体となっているものの、ナフタルイミド化合物はあくまでも電荷輸送剤として機能しており、光の照射により電荷を発生する化合物は別に配合されており、ナフタルイミド化合物の光ラジカル開始剤としての機能や、架橋反応性には全く言及されていない。
【００２１】
【発明が解決しようとする課題】
本発明は上記実状を鑑みて成し遂げられたものであり、その第一の目的は、ラジカル重合後に分解物を発生させず、硬化した塗膜中に化学的に安定した状態で存在し、耐熱性が高く、安定性、保存性が高く、且つ、比較的温和な条件で合成することができ、生産性の高い光ラジカル重合開始剤を提供することにある。
【００２２】
本発明の第二の目的は、上記本発明に係る光ラジカル重合開始剤を用いて、ラジカル重合後に開始剤の分解物が遊離せず、耐熱性が高く、実用的な波長に対し感度が高く、露光時に臭気の発生が無く、安定性、保存性が高く、且つ、合成上有利な感光性樹脂組成物を提供することにある。
【００２３】
本発明の第三の目的は、上記本発明に係る感光性樹脂組成物の硬化物により少なくとも一部分が形成されていて、高耐熱性、高安定性である製品を提供することにある。
【００２４】
本発明は、これらの目的のうち少なくともひとつを解決するものである。
【００２５】
【課題を解決するための手段】
上記課題を解決するための本発明に係る光ラジカル重合開始剤は、１分子中に下記式（１）
【００２６】
【化３】
2004149759.tif 000002
【００２７】
（式中、Ｒ１、Ｒ２、Ｒ３、Ｒ４、Ｒ５及びＲ６は、それぞれ独立して水素原子又は置換基であり、互いに結合した環構造であってもよい。）
で表されるナフタルイミド構造含有基を１つだけ有する化合物（ａ）からなることを特徴とする。
【００２８】
ナフタルイミド構造含有基によるラジカル発生機構は、ナフタルイミド構造が電磁波や放射線等の光を吸収することによってラジカルを発生させるものと推定される。
【００２９】
本発明に係る光ラジカル重合開始剤は、ナフタルイミド構造含有基が水素引き抜き型のラジカル発生部位として機能し、光を照射して励起させることによりラジカル反応を起こすことができる。ナフタルイミド構造含有基は、自己開裂型よりも安定性が高い水素引き抜き型であり、しかも耐熱性が良好なナフタレン骨格を有するため、安定性、保存性が高い光ラジカル重合開始剤を得ることができる。
【００３０】
さらに、π結合が多く連結していることから吸収波長がマレイミドよりも長波長化している為、高圧水銀灯の主要な発光波長である３６５ｎｍの波長に対し吸収を持ちやすく、感度が良好である。
【００３１】
また、化合物（ａ）は、エチレン性不飽和結合だけでなく、芳香環等種々の化合物とも反応可能であり、エチレン性不飽和結合を有さない樹脂組成物であっても、高分子を架橋したり或いは、ラジカル重合を開始することができる。従って、本発明に係る光ラジカル重合開始剤は、一般的な光ラジカル重合開始剤として用いられるほか、例えば芳香族ポリマーを含有する樹脂組成物の架橋剤として用いて硬化後の耐溶剤性を向上させることが可能である。
【００３２】
上記化合物（ａ）は水素引き抜き型であり、ラジカル反応により生じる重合体等の反応物と結合し、反応物の化学構造の一部となる。そのため、化合物（ａ）を光ラジカル重合開始剤として用いる場合には、自己開裂型開始剤を用いる場合とは異なり、ラジカル反応後に分解物が遊離の形で残存せず、ポストベーク時に揮発させる必要がない。しかも、化合物（ａ）は未反応のまま残存しても、ラジカル発生部位が耐熱性の高いナフタルイミド構造を有しているので、揮発性の分解物が生成しない。
【００３３】
従って、作業安全性の問題や、耐光性の悪化や、着色や退色、塗膜のはがれやクラックの発生等、最終製品の信頼性を低下させる問題や、薬液寿命を短くする問題や、臭気が発生する問題も全て解決することができる。
【００３４】
さらに、マレイミド構造を形成する反応は、加熱や触媒等により脱水縮合反応をしないと形成されず、そのため合成上様々な問題があったが、ナフタルイミド構造を形成する反応は脱水縮合反応が進行しやすく、マレイミド構造に比べて合成が非常に簡便であり、溶媒溶解性も良好なことから、合成上有利である。そのため、収率、反応速度、管理面、コスト面を含めて生産性が上がる。
【００３５】
前記式（１）において、Ｒ１、Ｒ２、Ｒ３、Ｒ４、Ｒ５及びＲ６は、それぞれ独立して水素原子、ハロゲン原子、水酸基、メルカプト基、アミノ基、シアノ基、シリル基、シラノール基、アルコキシ基、ニトロ基、カルボキシル基、アセチル基、アセトキシ基、スルホン基、置換基を有していてもよい有機基、又はそれらが互いに結合した環構造であることが、原料調達の容易性、合成の簡便性の点から好ましい。
【００３６】
実用的な感度を得るために、露光光源のいずれかの発光波長における前記化合物（ａ）のモル吸光係数は、０．１以上であることが好ましい。
【００３７】
また、前記化合物（ａ）の最大モル吸光係数εは、２０００以上であることが好ましい。ナフタルイミド部位のラジカル発生メカニズムは、π−π＊遷移が重要であると推測されるが、一般に最大モル吸光係数εＭＡＸが２０００以上の場合にはπ−π＊遷移が起こっていることが多い。
【００３８】
前記化合物（ａ）は、少なくとも１５７ｎｍ、１９３ｎｍ、２４８ｎｍ、３６５ｎｍ、４０５ｎｍ、４３６ｎｍのいずれかの波長に吸収を有することが、照射光源の発光波長と重なり、露光波長として利用するのに便利であることから好ましい。
【００３９】
前記化合物（ａ）の９０％熱分解温度は、５０℃以上であることが、樹脂組成物の保存安定性の点から好ましい。
【００４０】
前記化合物（ａ）は、モノマー等の重合成分に対する溶解性が高いほど開始剤としての作用が向上し、感度が高くなるので、化合物（ａ）の２０℃におけるアクリル酸メチルに対する飽和濃度が、０．０１ｍｏｌ／Ｌ以上であることが好ましい。
【００４１】
上記課題を解決するための本発明に係る感光性樹脂組成物は、上記化合物（ａ）、及び、エチレン性不飽和結合を有する化合物（ｂ）を含有することを特徴とする。
【００４２】
本発明に係る感光性樹脂組成物は、上記化合物（ａ）からなる光ラジカル重合開始剤のナフタルイミド構造含有基が水素引き抜き型のラジカル発生部位として機能し、光を照射して励起させることによりラジカル化し、樹脂組成物中でラジカル反応を起こさせる。樹脂組成物中のエチレン性不飽和結合を有する化合物（ｂ）はラジカル重合を引き起こし、樹脂組成物を硬化させたり、溶解性を変化させたりする。
【００４３】
ラジカルの発生効率を向上させて感度を高めるために、本発明の樹脂組成物には水素供与体を更に配合することが好ましい。
【００４４】
化合物（ａ）の量は、感光性樹脂組成物の固形分全体の０．１重量％以上とすることが、光照射による樹脂組成物の硬化速度が遅くなったり、発生するラジカルの量が少ないため架橋密度が低くなり、塗膜の強度や塗膜のガラス転移温度が低下することを防ぐ点から好ましい。
【００４５】
前記感光性樹脂組成物に含有される前記化合物（ａ）以外の成分は、照射光源の発光波長と前記化合物（ａ）の吸収波長が重なる波長領域における透過率が２０％以上であることが、前記化合物（ａ）に充分放射線を到達させて感度を上げる点から好ましい。
【００４６】
前記感光性樹脂組成物を、パターン形成材料（レジスト）、塗料又は印刷インキ、或いは、カラーフィルター、電子部品、層間絶縁膜、配線被覆膜、光学部材、光回路、光回路部品、反射防止膜、ホログラム又は建築材料の形成材料として用いることは、製品や膜の高耐熱性、高安定性の点から好ましい。また、露光時の臭気の発生がない為、作業環境が向上する。
【００４７】
上記課題を解決するための本発明に係る印刷物、カラーフィルター、電子部品、層間絶縁膜、配線被覆膜、光学部材、光回路、光回路部品、反射防止膜、ホログラム又は建築材料は、前記感光性樹脂組成物の硬化物により少なくとも一部分が形成されていることを特徴とする。
【００４８】
本発明に係る印刷物、カラーフィルター、電子部品、層間絶縁膜、配線被覆膜、光学部材、光回路、光回路部品、反射防止膜、ホログラム又は建築材料は、高耐熱性、高安定性の感光性樹脂組成物の硬化物により少なくとも一部分が形成されているため、製品や膜としても高耐熱性、高安定性であり、そのため生産の歩留まりも高いというメリットがある。
【００４９】
【発明の実施の形態】
以下において本発明を詳しく説明する。なお本発明において光には、感光性化合物のラジカル発生部位をラジカル化し又は感光性樹脂組成物にラジカル反応を引き起こさせることが可能な可視及び非可視領域の波長の電磁波だけでなく、電子線のような粒子線、及び、電磁波と粒子線を総称する放射線又は電離放射線が含まれる。樹脂組成物の光硬化には、主に、紫外線、可視光、電子線、電離放射線等が使用される。
【００５０】
先ず、本発明に係る光ラジカル重合開始剤について説明する。本発明に係る光ラジカル重合開始剤は、１分子中に下記式（１）
【００５１】
【化４】
2004149759.tif 000003
【００５２】
（式中、Ｒ１、Ｒ２、Ｒ３、Ｒ４、Ｒ５及びＲ６は、それぞれ独立して水素原子又は置換基であり、互いに結合した環構造であってもよい。）
で表されるナフタルイミド構造含有基を１つだけ有する化合物（ａ）からなることを特徴とする。
【００５３】
ナフタルイミド構造含有基によるラジカル発生機構は、ナフタルイミド構造が電磁波や放射線等の光を吸収することによってラジカルを発生させるものと推定される。
【００５４】
本発明に係る光ラジカル重合開始剤は、上記ナフタルイミド構造含有基が水素引き抜き型のラジカル発生部位として機能し、光を照射して励起させることによりラジカル反応を起こしたり、ラジカル重合を開始したり、高分子を架橋することもできる。
【００５５】
上記式（１）で表されるナフタルイミド構造含有基のうち、式中、Ｒ１、Ｒ２、Ｒ３、Ｒ４、Ｒ５及びＲ６は、それぞれ独立して水素原子又は置換基であり、互いに結合した環構造であってもよい。
【００５６】
上記置換基としては、例えば、ハロゲン原子、水酸基、メルカプト基、アミノ基、シアノ基、シリル基、シラノール基、アルコキシ基、ニトロ基、カルボキシル基、アセチル基、アセトキシ基、スルホン基、置換基を有していてもよい有機基、又はそれらが互いに結合した環構造が挙げられ、置換基を有していてもよい有機基としては、例えば、飽和又は不飽和アルキル基、飽和又は不飽和ハロゲン化アルキル基、又はフェニル基、ナフチル基等の芳香族基、アリル基、等が挙げられる。
【００５７】
Ｒ１、Ｒ２、Ｒ３、Ｒ４、Ｒ５及びＲ６が、水酸基又は上記例示の置換基である場合には、原料調達の容易性、合成の簡便性の点から好ましい。
【００５８】
また、上記の互いに結合した環構造であってもよいとは、シクロヘキシル基等の脂肪族性の環構造だけでなく、例えば、Ｒ１、Ｒ２に芳香環が結合してアントラセン構造をとるものや、Ｒ２、Ｒ３に芳香環が結合してフェナントレン構造をとるものや、同様にしてピレン構造をとるものやペリレン構造をとるもの等、Ｒ１、Ｒ２、Ｒ３、Ｒ４、Ｒ５及びＲ６においてナフタレン環に結合してナフタレンより大きい縮合環炭化水素となっているものも、イミド環が６員環構造になっていれば、本発明のナフタルイミド構造含有基に含まれる。また、環構造は芳香族性の縮合環であっても、脂肪族性の環構造であっても良く、さらに環構成原子としてＣ以外の異種原子を含んでいても良い。
【００５９】
感光性樹脂組成物に配合する時の溶解性を向上させる点から、化合物（ａ）に導入される置換基としては、炭素数１〜１５の飽和及び不飽和アルキル基、アルコキシ基、ブロモ基、クロロ基、フルオロ基等が好ましい。
【００６０】
上記化合物（ａ）においてナフタルイミド構造含有基のＮが結合する部分をＸで表すと、化合物（ａ）は下記式（２）で表すことができる。
【００６１】
【化５】
2004149759.tif 000004
【００６２】
（式中、Ｒ１、Ｒ２、Ｒ３、Ｒ４、Ｒ５及びＲ６は式（１）と同じであり、Ｘは１価の化学構造である）
上記式（２）に含まれる化学構造Ｘは１価のいかなる化学構造を持つものでも良いが、代表的には有機基である。有機基としては、例えば、直鎖、及び／又は分岐、及び／又は環状の飽和、不飽和のアルキル基、アリール基、アリル基等の炭化水素基、が挙げられ、さらに、これらの炭化水素基の内部に単結合、エステル結合、エーテル結合、チオエーテル結合、アミノ結合、アミド結合、ウレタン結合、ウレア結合、チオカルバメート結合、カルボジイミド結合、カーボネート結合等の結合を１つ以上有しても良い。
【００６３】
１価の化学構造であって有機基以外のものとしては、例えば、シロキサン、シラン、ボラジン等が挙げられる。
【００６４】
特に、価格や入手のしやすさ、合成の簡便さ、溶解性の観点からは、直鎖、又は分岐のアルキル基が好ましく、その内部にエステル結合、エーテル結合、アミド結合、ウレタン結合、ウレア結合を含むものがさらに好ましい。また、耐熱性の観点からは、飽和または不飽和の環状構造を有するような直鎖、又は分岐のアルキル基が好ましく、その内部にエステル結合、エーテル結合、アミド結合、ウレタン結合、ウレア結合を含むものがさらに好ましい。
【００６５】
上記光ラジカル重合開始剤は、π結合が多く連結していることから吸収波長がマレイミドよりも長波長化している為、高圧水銀灯の主要な発光波長である３６５ｎｍの波長に対し吸収を持ちやすく、感度が良好である。
【００６６】
感度を向上させるためには、化合物（ａ）の構造中に含まれるナフタルイミド骨格が光によって励起し、ラジカルを発生させ易い化学構造となるように置換基Ｒ１乃至Ｒ６及び中心構造Ｘを選定することが有効と考えられる。
【００６７】
実用的な感度を得るためには、上記式（１）のＲ１、Ｒ２、Ｒ３、Ｒ４、Ｒ５及びＲ６の置換基を組み合わせ、化合物（ａ）の吸収波長の一部が、プロセスにおける露光光源（照射光源）の発光のいずれかの波長の発光波長と重なる様にするのが好ましく、特に、化合物（ａ）の吸収極大が、該吸収極大に最も近い発光波長の値の±２０％以内に入ることが好ましく、±１０％以内に入ることがさらに好ましい。
【００６８】
同じく感度の点から、プロセスにおける露光光源（照射光源）の発光のいずれかの波長において、化合物（ａ）のモル吸光係数が０．１以上であることが好ましい。ここでモル吸光係数εとは、Ｌａｍｂｅｒｔ−Ｂｅｅｒの法則から導き出される関係で、以下の式で表される。
【００６９】
Ａ＝εｃｂ
Ａ＝吸光度
ｂ＝試料中の光路長（ｃｍ）
ｃ＝溶質の濃度（ｍｏｌ／Ｌ）
通常、同じ濃度の溶液を用い、同じ光路長のセルによって、入射波長を変化させながら吸光度の変化を記録すると、波長によって吸光度が変化し、測定対象とされる化合物に固有の波長において最大モル吸光係数εＭＡＸを示す。上記露光波長における前記化合物（ａ）のモル吸光係数が０．１以上とは、当該化合物（ａ）を用いて露光を行う際に採用する波長で測定した時のモル吸光係数が０．１以上と言う意味であり、最大モル吸光係数εＭＡＸが０．１以上と言う意味ではない。
【００７０】
また、ナフタルイミド化合物の最大モル吸光係数の点から考えると、ナフタルイミド化合物の励起状態は、π−π＊遷移によるものと考えられる。この励起状態を経る事で、ラジカルが発生していると考えられるので、ナフタルイミドが、π−π＊遷移を起こすことが重要である。有機化合物のスペクトルによる同定法第５版（Ｒ．Ｍ．Ｓｉｌｖｅｒｓｔｅｉｎ  １９９３）のよれば、π−π＊遷移は、１０，０００以上のモル吸光係数によって特徴付けられるとあるが、実際は、フェノールの様にモル吸光係数が数千程度でもπ−π＊遷移を起こすものもあるので、ナフタルイミドの最大モル吸光係数が２，０００以上であれば、ラジカルが発生しやすいと考えられる。従って、化合物（ａ）の最大モル吸光係数εＭＡＸは２０００以上であることが好ましい。
【００７１】
一般的な高圧水銀ランプの場合、３６５ｎｍ（ｉ線）、４０５ｎｍ（ｈ線）、４３６ｎｍ（ｇ線）の３つの大きな発光があるが、実際は、３３３ｎｍ等にも発光があるため、これらの波長付近に化合物（ａ）の吸収極大があれば良い。また、Ｆ２エキシマレーザー（１５７ｎｍ）、ＡｒＦエキシマレーザー（１９３ｎｍ）、ＫｒＦエキシマレーザー（２４８ｎｍ）等で照射を行なう場合には、これらの波長付近に吸収を有していればよい。具体的には、３６５ｎｍ付近の吸収極大は３６５±７３ｎｍの範囲に入るのが好ましく、３６５±３７ｎｍの範囲に入るのがさらに好ましい。
【００７２】
上記した汎用性の高い露光光源の主要な発光波長である１５７ｎｍ、１９３ｎｍ、２４８ｎｍ、３６５ｎｍ、４０５ｎｍ、４３６ｎｍのいずれかの波長の少なくとも一つと重なる領域に吸収波長が重なる場合には、露光波長として利用するのに便利であり、その波長におけるモル吸光係数が０．１以上であることが特に好ましい。
【００７３】
所望の波長に対して吸収波長をシフトさせる為に、どのような置換基を導入したら良いかという指針として、Ｉｎｔｅｒｐｒｅｔａｔｉｏｎ  ｏｆ  ｔｈｅ  Ｕｌｔｒａｖｉｏｌｅｔ  Ｓｐｅｃｔｒａ  ｏｆ  Ｎａｔｕｒａｌ  Ｐｒｏｄｕｃｔｓ  （Ａ．Ｉ．Ｓｃｏｔｔ  １９６４）や、有機化合物のスペクトルによる同定法  第５版（Ｒ．Ｍ．Ｓｉｌｖｅｒｓｔｅｉｎ  １９９３）に記載の表を参考にすることができる。
【００７４】
本発明の光ラジカル重合開始剤は、水素引き抜き型であることから、ただ加熱しただけではラジカルを発生させにくく、また、基本骨格がナフタルイミド骨格であることから加熱による分解を起こしにくい。従って、耐熱性に優れており、感光性樹脂組成物に配合した時に該樹脂組成物の保存安定性が良好であり、最終的に得られる硬化膜の安定性も向上し、塗膜の耐光性悪化、着色や退色、塗膜の剥がれやクラックを防止することができる。
【００７５】
耐熱性の点から、本発明に係る光ラジカル重合開始剤は、前記化合物（ａ）の９０％熱分解温度が５０℃以上であることが好ましく、１００℃以上であることが更に好ましい。
【００７６】
ここで、９０％熱分解温度とは、後述の本発明の実施例と同様の手法で、熱重量分析装置を用いて、重量減少を測定した時に、サンプルの重量が初期の重量の９０％になった温度のことを言う。同様に９５％熱分解温度とはサンプル重量が初期重量の９５％になった時の温度である。
【００７７】
上記化合物（ａ）は、塗布適性、硬化後の透明性、露光時の感度等を向上させる点から、感光性樹脂組成物に配合する時の溶解性が高いことが好ましい。
【００７８】
塗布時の塗工適性の点からは、化合物（ａ）は溶剤に対する溶解性が高いことが好ましく、具体的には、使用する溶剤、特に後述する汎用溶剤のいずれかに対する化合物（ａ）の溶解性が０．１重量％以上であることが好ましい。
【００７９】
また、溶剤を用いて透明に溶解した感光性樹脂組成物であっても、その中に含有される固形分同士の相溶性が低い場合には、塗工時に溶剤が揮発すると乾燥中の塗膜内で析出物が生じ、充分な透明性が得られない。そのため、光学部材のように透明性が高い塗膜又は成形体が要求される場合には、感光性樹脂組成物中の他の固形成分、特に後述する化合物（ｂ）のような重合性化合物、特にモノマー成分との相溶性が高い化合物（ａ）を用いることが好ましい。高い透明性が求められる場合には、感光性樹脂組成物を硬化させて形成した塗膜の膜厚が１０μｍの時に、全光線透過率（ＪＩＳ  Ｋ７１０５）が９０％以上であることが好ましく、９５％以上であることが更に好ましい。
【００８０】
化合物（ａ）の重合性化合物に対する溶解性が高い場合には、開始剤としての作用が向上するので、露光時の感度にも優れる。この点から、モノマー成分の代表としてアクリル酸メチルを用いて溶解性を評価したときに、化合物（ａ）の２０℃におけるアクリル酸メチルに対する飽和濃度が、０．０１ｍｏｌ／Ｌ以上であることが好ましい。
【００８１】
化合物（ａ）の溶解性又は相溶性は、ナフタルイミド環に置換基を導入することによって向上させることができる。この観点からは、ナフタルイミド環の置換基として、炭素数１〜１５の飽和又は不飽和アルキル基、アルコキシ基、ブロモ基、クロロ基、フルオロ基等が好ましい。また、上記式（２）のＸの構造を変更するか又はＸに置換基を導入することでも、化合物（ａ）の溶解性又は相溶性を向上させることができる。化合物（ａ）のナフタルイミド環又はＸ部分に導入される置換基又は施される構造変更は、溶解させたい溶剤又は相溶させたい他の固形成分によって種々選択される。例えば、置換基としてカルボキシル基を選択した場合には、水や有機極性溶剤に溶解し易くなり、エステルを導入した場合には、エステル結合を有する溶剤や化合物への溶解性が向上する。
【００８２】
上記式（１）のような１，８−ナフタルイミド化合物は、一般にナフタレンの１位と８位に置換基を有し、それらが無水物となって結合している１，８−ナフタル酸無水物から合成される。イミド結合は、まず無水物とアミンが付加反応し、アミド酸が形成された後、加熱や触媒等により脱水縮合反応をすることで形成されるのが一般的である。フタル酸無水物やマレイン酸無水物の様に酸無水物が５員環構造を有する場合は、上記のような２段階で反応が進行し、加熱や触媒等により脱水縮合反応をしないとイミドが形成されず、そのため合成上様々な問題がある。これに対して、１，８−ナフタル酸無水物は、６員環の無水物構造を有しているため、１級のアミンと付加反応をすると、脱水反応が進行しやすい。これは、６員環構造が５員環構造よりもゆがみが少なくエネルギー的に安定であり、６員環構造の場合、アミド酸よりもイミドの方が安定である為と考えられる。これらの事から、ナフタルイミド構造はマレイミド構造に比べ合成が非常に簡便であり、合成上有利である。従って、化合物（ａ）からなる光ラジカル重合開始剤は、収率、反応速度、管理面、コスト面を含めて生産性も高い。
【００８３】
本発明におけるナフタルイミド構造含有基を１つだけ有する化合物（ａ）は、公知の種々の手法を用いて合成することができる。例えば、ナフタル酸無水物に対して１級アミノ基を１つ以上有する化合物を反応させることにより化合物（ａ）を合成することができる。具体的には、モノアミンを用いる場合には、Ｎ−アルキルナフタルイミドが得られ、１級アミンを１つ及び２級又は３級アミンを１つ以上有するアミンを用いる場合には、Ｎ−２級又は３級アミノアルキルナフタルイミドが得られ、アミノアルコールを用いる場合には、Ｎ−ヒドロキシアルキルナフタルイミドが得られ、アミノ酸を用いる場合には、Ｎ―カルボキシアルキルナフタルイミドが得られる。
【００８４】
上記合成方法における原料としては、１，８−ナフタル酸無水物、４−ブロモ−１，８−ナフタル酸無水物等の酸無水物の他に、その誘導体を用いても良い。ナフタル酸無水物の誘導体としては、最終的に得たい化合物（ａ）の置換基Ｒ１乃至Ｒ６がすでに導入されたものを用いてもよい。また、式（１）の置換基Ｒ１〜Ｒ６は、イミド化反応を行う前に導入しても良いし、イミド化反応後に導入しても良い。
【００８５】
ナフタルイミド構造含有基を１つだけ有する化合物（ａ）を合成する手法をこれより具体的に例示するが、本発明の合成方法として特に限定されるものではない。
【００８６】
先ず、１，８−ナフタル酸無水物をＮ，Ｎ，−ジメチルホルムアミドに投入し攪拌する。そこへ２−アミノエタノールをナフタル酸無水物と等モル滴下し、室温で１〜１５時間程度、攪拌する。この時、用いる反応溶媒は、ジメチルホルムアミドに限定されず、２種以上の溶媒を混合して用いても良い。反応溶媒としては、有機極性溶媒等、最終生成物が溶解する溶媒が好ましい。ナフタル酸無水物は溶解性に乏しく一般の溶媒には溶解し難いので、アミンと反応することで溶解するようになる場合が多い。
【００８７】
１，８−ナフタル酸無水物は、室温でアミンと混合し攪拌するのみでイミド結合を形成する場合がある。さらに反応を加速させるために、室温〜２００℃までの範囲で温度を加えても良い。また、反応の際に発生する水を除去するために、トルエン等の共沸溶媒を混合させて用いても良い。
【００８８】
このように、数時間攪拌された反応液の溶媒を留去、または、水等に投入することで除去し、固体を取り出す。これを、所望の溶媒にて再結晶を行なうことで、Ｎ−置換ナフタルイミド化合物、すなわち式（１）で表されるナフタルイミド構造含有基を１つだけ有する化合物（ａ）を得ることができる。精製の方法は、再結晶に限定されず、昇華精製やカラムクロマトグライフィー等、公知のあらゆる方法が用いることが可能であるが、コストの観点から再結晶が好ましい。
【００８９】
ここで用いる酸無水物は１，８−ナフタル酸無水物だけでなく、目的に応じて４位にブロモ基を有した４−ブロモ−１，８−ナフタル酸無水物のように予め置換基が導入されたものを用いても良い。
【００９０】
また、ここで用いるアミノ基含有化合物も特に限定されず、目的に応じて種々の化合物を用いることができる。例えば、エチルアミン、ブチルアミン、ヘキシルアミン、シクロヘキシルアミン等の脂肪族アミン、アニリン、ベンジルアミン、アリルアミン等の芳香族アミン等が例示される。３級アミノ基を有する１級アミンとしては、Ｎ，Ｎ−ジメチルエチレンジアミン、Ｎ，Ｎ−ジエチルエチレンジアミン、等が挙げられる。
【００９１】
１級アミノ基を２つ以上有する多価アミノ化合物も、１，８−ナフタル酸無水物類と反応させる際の条件を調節することによって、分子内のただ一つの１級アミノ基だけを１，８−ナフタル酸無水物類と反応させることが可能である。１級アミノ基を２つ以上有する多価アミノ化合物としては、各種のジアミノ化合物を用いることができる。例えば、４，４’−（又は３，４’−、３，３’−、２，４’−、２，２’−）ジアミノジフェニルエーテル、４，４’−（又は３，４’−、３，３’−、２，４’−、２，２’−）ジアミノジフェニルメタン、４，４’−（又は３，４’−、３，３’−、２，４’−、２，２’−）ジアミノジフェニルスルホン、４，４’−（又は３，４’−、３，３’−、２，４’−、２，２’−）ジアミノジフェニルスルフィド、パラフェニレンジアミン、メタフェニレンジアミン、ｐ−キシリレンジアミン、ｍ−キシリレンジアミン等の芳香族アミン；及び、エチレンジアミン、ジエチレントリアミン、１，３−ジアミノプロパン、１，２−ジアミノプロパン、２，２−ジアミノプロパン、１，４−ジアミノシクロヘキサン、１，８−ジアミノオクタン等の脂肪族ジアミンが挙げられる。
【００９２】
化合物（ａ）の合成に用い得るアミン類は、アミノ基以外の官能基を有していてもよい。例えば、水酸基を有するアミンとしては、２−アミノエタノール、プロパノールアミン、ヘキサノールアミン、２−アミノ−１，３−プロパンジオール等のオキシアルキルアミン；及び２−（２−アミノエトキシ）エタノール、３−（３−プロポキシ）プロパノール等の水酸基及びエーテル基含有アミン等が挙げられる。
【００９３】
カルボキシル基を有するアミンとしては、α−アラニン、β−アラニン、セリン、グリシン等のアミノ酸化合物等が挙げられる。エーテル結合を有するアミンとしては、２−アミノ−１−メトキシプロパン、アミノメチルビニルエーテル、アミノエチルビニルエーテル、アミノブチルビニルエーテル、アミノヘキシルビニルエーテル、アミノシクロヘキシルビニルエーテル、アミノノニルビニルエーテルや、或いは、それらのビニル基のα位又はβ位にアルキル又はアリール基が置換されたもの、例えば、アミノアルキルプロペニルエーテル、アミノアルキルイソプロペニルエーテル及びアミノアルキルスチリルエーテル等が挙げられる。さらには、その他として、チオール基を有する２−アミノエタンチオール、スルホン酸基を有する２−アミノエチルヒドロゲンサルフェート、リン酸基を有する２−アミノエチルジヒドロゲンホスフェート等が挙げられる。
【００９４】
このようにして得られる本発明に係る光ラジカル重合開始剤は、上記ナフタルイミド構造含有基が水素引き抜き型のラジカル発生部位として機能し、電磁波や放射線等の光を照射して励起させることによりラジカル反応を起こすことができる。ナフタルイミド構造含有基は、自己開裂型でなく水素引き抜き型であり、しかも耐熱性が良好なナフタレン骨格を有するため、耐熱性が高く、安定性、保存性が高い光ラジカル重合開始剤を得ることができる。
【００９５】
また、ナフタルイミド構造含有基によって発生したラジカルは水素引抜きのメカニズムを経るため、エチレン性不飽和結合等の一般的なラジカル重合性基だけでなく、芳香環等種々の化合物とも反応可能なため、例えばメチルベンゼンのような低分子量の芳香族化合物やＰＥＴのような芳香族部位を有する高分子を架橋することができる。従って、化合物（ａ）は、一般的な光ラジカル重合開始剤として用いられるほか、例えば芳香族ポリマーを含有する樹脂組成物の架橋剤として用いて硬化後の耐溶剤性を向上させることが可能である。
【００９６】
また、上記化合物（ａ）からなる光ラジカル重合開始剤は、水素引き抜き型であり、ラジカル反応により生じる重合体等の反応物と結合し、反応物の化学構造の一部となる。そのため、化合物（ａ）を光ラジカル重合開始剤として用いる場合には、自己開裂型開始剤を用いる場合とは異なり、ラジカル反応後に分解物が遊離の形で残存せず、ポストベーク時に揮発させる必要がない。しかも、化合物（ａ）は未反応のまま残存しても、ラジカル発生部位が耐熱性の高いナフタルイミド構造を有しているので、揮発性の分解物が生成しない。
【００９７】
すなわち、上記化合物（ａ）からなる本発明の光ラジカル重合開始剤に由来する残存物は、ラジカル反応により消費された部分及び未反応の部分のいずれも感光性樹脂組成物の硬化塗膜中において化学的に安定した形で存在し、揮発性の分解物も生成しない。
【００９８】
従って、本発明の光ラジカル重合開始剤由来の残存物は、作業安全性の問題や、耐光性の悪化、着色や退色の発生、塗膜のはがれやクラックの発生等の最終製品の信頼性を低下させる問題や、薬液寿命を短くする問題や、臭気が発生する問題を引き起こさない。
【００９９】
また、マレイミド構造を形成する反応は、加熱や触媒等により脱水縮合反応を促進させないと形成されず、そのため合成上様々な問題があったが、ナフタルイミド構造を形成する反応ではマレイミドに比べて脱水縮合反応が速やかに進行し、合成が非常に簡便であり、合成上有利である。そのため、収率、反応速度、管理面、コスト面を含めて生産性が上がる。
【０１００】
次に、本発明に係る感光性樹脂組成物について説明する。
【０１０１】
本発明に係る感光性樹脂組成物は、式（１）で表されるナフタルイミド構造含有基を１つだけ有する上記化合物（ａ）、及び、エチレン性不飽和結合を有する上記化合物（ｂ）を必須成分として含有することを特徴とし、必要に応じて水素供与体、化合物（ｂ）以外の硬化反応性化合物、化合物（ａ）以外のラジカル発生剤、高分子量のバインダー成分、又は、その他の成分をさらに含有してもよい。
【０１０２】
本発明に係る感光性樹脂組成物（以下、単に、樹脂組成物とする。）は、上記化合物（ａ）からなる光ラジカル重合開始剤のナフタルイミド構造含有基が水素引き抜き型のラジカル発生部位として機能し、電磁波や放射線等の光を照射して励起させることによりラジカル化し、樹脂組成物中でラジカル反応を起こさせる。樹脂組成物中のエチレン性不飽和結合を有する化合物（ｂ）はラジカル重合を引き起こし、樹脂組成物を硬化させたり、溶解性を変化させたりする。
【０１０３】
樹脂組成物が、硬化反応性化合物又は高分子量のバインダー成分として、エチレン性不飽和結合を有する化合物（ｂ）以外のラジカル反応性化合物をさらに含有する場合には、これらのラジカル反応性化合物は、当該化合物の種類によって、ラジカル発生剤である化合物（ａ）とのラジカル二量化反応や、ラジカル性架橋反応等、さまざまなラジカル反応を引き起こすので、上記化合物（ｂ）と共に、樹脂組成物を硬化させたり、溶解性を変化させたりする。
【０１０４】
ここで、架橋とは、架橋結合を生成することをいい、架橋結合とは、鎖状に結合した原子からなる分子のうちの任意の２原子間に橋をかけるようにして形成された結合をいい、この場合の結合は、同一分子内でも他分子間でも良い（化学辞典  東京化学同人  ｐ．１０８２）。
【０１０５】
エチレン性不飽和結合を有する化合物（ｂ）は、ラジカル重合可能な硬化反応性化合物として従来から広く利用されており、応用範囲が広いことから、本発明の感光性樹脂組成物においては必須の硬化反応性化合物として用いられる。エチレン性不飽和結合を有する化合物（ｂ）としては、エチレン性不飽和結合を１つ又は２つ以上有する化合物、及び、少なくとも１つのエチレン性不飽和結合と共に他の官能基を有する化合物を用いることができ、例えば、アミド系モノマー、（メタ）アクリレートモノマー、ウレタン（メタ）アクリレートオリゴマー、ポリエステル（メタ）アクリレートオリゴマー、エポキシ（メタ）アクリレート、及びヒドロキシル基含有（メタ）アクリレート、スチレン等の芳香族ビニル化合物を挙げることができる。
【０１０６】
アミド系モノマーとしては、Ｎ−ビニルピロリドン、Ｎ−ビニルカプロラクタム、アクリロイルモルホリン等のアミド化合物がある。
【０１０７】
（メタ）アクリレートモノマーとしては、ヘキサヒドロフタルイミドエチルアクリレート、コハクイミドエチルアクリレート等のイミドアクリレート類；２−ヒドロキシエチル（メタ）アクリレート、２−ヒドロキシプロピル（メタ）アクリレート、２−ヒドロキシ−３−フェニルプロピルアクリレート等のヒドロキシアルキル（メタ）アクリレート類；フェノキシエチル（メタ）アクリレート等のフェノールのアルキレンオキシド付加物のアクリレート類及びそのハロゲン核置換体；エチレングリコールのモノまたはジ（メタ）アクリレート、メトキシエチレングリコールのモノ（メタ）アクリレート、テトラエチレングリコールのモノまたはジ（メタ）アクリレート、トリプロピレングリコールのモノまたはジ（メタ）アクリレート等の、グリコールのモノまたはジ（メタ）アクリレート類；トリメチロールプロパントリ（メタ）アクリレート、ペンタエリスリトールトリ（メタ）アクリレートおよびペンタエリスリトールテトラ（メタ）アクリレート、ジペンタエリスリトールヘキサアクリレート等のポリオールおよびそのアルキレンオキサイドの（メタ）アクリル酸エステル化物、イソシアヌール酸ＥＯ変性ジまたはトリ（メタ）アクリレート等が挙げられる。
【０１０８】
ウレタン（メタ）アクリレートオリゴマーとしては、ポリオールと有機ポリイソシアネートの反応物に対して、さらにヒドロキシル基含有（メタ）アクリレートを反応させた反応物等が挙げられる。
【０１０９】
ここで、ポリオールとしては、低分子量ポリオール、ポリエチレングリコール及びポリエステルポリオール等があり、低分子量ポリオールとしては、エチレングリコール、プロピレングリコール、シクロヘキサンジメタノール及び３−メチル−１，５−ペンタンジオール等が挙げられ、ポリエーテルポリオールとしては、ポリエチレングリコール及びポリプロピレングリコール等が挙げられ、ポリエステルポリオールとしては、これら低分子量ポリオール及び／又はポリエーテルポリオールと、アジピン酸、コハク酸、フタル酸、ヘキサヒドロフタル酸及びテレフタル酸等の二塩基酸又はその無水物等の酸成分との反応物が挙げられる。
【０１１０】
また、上記ポリオールと反応させる有機ポリイソシアネートとしては、トリレンジイソシアネート、４，４’−ジフェニルメタンジイソシアネート、４，４’−ジシクロヘキシルメタンジイソシアネート、ヘキサメチレンジイソシアネート及びイソホロンジイソシアネート等が挙げられる。
【０１１１】
ポリエステル（メタ）アクリレートオリゴマーとしては、ポリエステルポリオールと（メタ）アクリル酸との脱水縮合物が挙げられる。ポリエステルポリオールとしては、エチレングリコール、ポリエチレングリコール、シクロヘキサンジメタノール、３−メチル−１，５−ペンタンジオール、プロピレングリコール、ポリプロピレングリコール、１，６−ヘキサンジオール及びトリメチロールプロパン等の低分子量ポリオール、並びにこれらのアルキレンオキシド付加物等のポリオールと、アジピン酸、コハク酸、フタル酸、ヘキサヒドロフタル酸及びテレフタル酸等の二塩基酸又はその無水物等の酸成分とからの反応物等が挙げられる。
【０１１２】
エポキシ（メタ）アクリレートは、エポキシ樹脂に（メタ）アクリル酸等の不飽和カルボン酸を付加反応させたもので、ビスフェノールＡ型エポキシ樹脂のエポキシ（メタ）アクリレート、フェノールあるいはクレゾールノボラック型エポキシ樹脂のエポキシ（メタ）アクリレート、ポリエーテルのジグリシジルエーテルの（メタ）アクリル酸付加反応体等が挙げられる。
【０１１３】
化合物（ｂ）は、ラジカル重合性化合物又はラジカル重合以外のラジカル反応性化合物を３次元架橋する点からはエチレン性不飽和結合を２個以上、特に３個以上有することが好ましい。
【０１１４】
また、感光性樹脂組成物を、電子部材やカラーフィルター等の用途で露光によりパターンを形成するレジストとして用いる場合には、感光性樹脂組成物のアルカリ現像性を向上させる為に、化合物（ｂ）としてカルボキシル基やフェノール性水酸基、スルホン酸基、水酸基等のアルカリ可溶性や、親水性の官能基を有すものを用いても良い。
【０１１５】
本発明の感光性樹脂組成物には、当該組成物の未硬化状態での成膜性及び硬化後の塗膜物性を調節するために、バインダー成分として高分子化合物を配合しても良い。高分子化合物としては、公知のあらゆる高分子化合物を用いることができる。例えば、トリレンジイソシアネート、４，４’−ジフェニルメタンジイソシアネート、４，４’−ジシクロヘキシルメタンジイソシアネート、ヘキサメチレンジイソシアネート及びイソホロンジイソシアネート等の有機ポリイソシアネート；酢酸ビニル、塩化ビニル、アクリル酸エステル、メタクリル酸エステル等のアクリル又はビニル化合物の重合体及び共重合体；ポリスチレン等のスチレン系樹脂；ホルマール樹脂やブチラール樹脂等のアセタール樹脂；シリコーン樹脂；フェノキシ樹脂；ビスフェノールＡ型エポキシ樹脂等に代表されるエポキシ樹脂；ポリウレタン等のウレタン樹脂；フェノール樹脂；ケトン樹脂；キシレン樹脂；ポリアミド樹脂；ポリイミド樹脂；ポリエーテル樹脂；ポリフェニレンエーテル樹脂；ポリベンゾオキサゾール樹脂；環状ポリオレフィン樹脂；ポリカーボネート樹脂；ポリエステル樹脂；ポリアリレート樹脂；ポリスチレン樹脂；ノボラック樹脂；ポリカルボジイミド、ポリベンゾイミダゾール、ポリノルボルネン等の脂環式高分子；シロキサン系高分子等の公知のあらゆる高分子化合物が挙げられるが、これらに限定されない。これらは単独で用いても、２種以上を組合わせて用いても良い。これらの高分子化合物は、感光性樹脂組成物の用途にもよるが重量平均分子量が通常、１０，０００，０００以下であることが好ましい。分子量が大きすぎると、溶解性や加工特性の悪化を招く。
【０１１６】
本発明に係る樹脂組成物中における化合物（ａ）の量は、感光性樹脂組成物の固形分全体の０．１重量％以上であることが、光照射による樹脂組成物の硬化速度が遅くなったり、発生するラジカルの量が少ないため架橋密度が低くなり、塗膜の強度や塗膜のガラス転移温度が低下することを防ぐ点から好ましく、感度や塗膜の物性の点から、１重量％以上であることが更に好ましい。この場合、目的に応じて諸物性を考慮の上、化合物（ｂ）に対する化合物（ａ）の混合割合は適宜選択できる。なお、感光性樹脂組成物の固形分とは溶剤以外の全成分であり、液状のモノマー成分も固形分に含まれる。
【０１１７】
また、硬化反応性化合物として、化合物（ｂ）と共に他のラジカル反応性化合物を組み合わせて用いる場合には、組み合わせるラジカル反応性化合物の種類及び量に応じて化合物（ａ）の量を適宜調節する。
【０１１８】
化合物（ｂ）は、充分な光硬化性を得るために、感光性樹脂組成物の固形分全体の１重量％以上であることが好ましい。感光性樹脂組成物は、化合物（ｂ）以外の高分子量のバインダー成分を含んでいても良く、その場合には用途に応じて、樹脂組成物全体の固形分の１重量％以上９７重量％以下が好ましい。エチレン性不飽和結合を含まない高分子量バインダー成分が９７重量％よりも多い場合は、光による硬化性が低下しやすい。本発明では、化合物（ａ）とエチレン性不飽和結合を有する化合物（ｂ）は、必須の成分であり、化合物（ａ）のほかに、化合物（ｂ）を樹脂組成物の少なくとも１重量％以上含んでいれば良い。
【０１１９】
また、化合物（ａ）は水素引き抜き型のラジカル発生剤であるので、よりラジカルの発生効率が向上し感度が良くなる点から、本発明の樹脂組成物中に水素供与体が含まれていることが好ましい。水素供与体の水素供与性基としては、アルキル基のように炭素に直接水素がついている官能基や、一般に水素供与性基として用いられているアミン、チオール、水酸基、又は、エーテル結合を有する有機基等が挙げられる。特に、水素を供与しやすいチオール、アミン、水酸基、及び、エーテル結合を有する有機基が感度の点から好ましい。エーテル結合は、該エーテル結合の隣りの炭化水素構造（アルカン、アルケン）の水素が引き抜かれ易いと言われている。従って、エーテル結合を含む水素供与基は、そのような水素を有する構造であることが好ましい。
【０１２０】
水素供与体に含まれる水素供与性基の配合割合は、感度の点からは、樹脂組成物に含まれているナフタルイミド部位のモル数と同じかそれ以上が好ましいが、感度と最終的に得られる塗膜の物性との関係により、適宜、適正な値を選択できる。
【０１２１】
本発明の感光性樹脂組成物を光により硬化させる際には、ラジカル反応を促進するために、必要に応じて化合物（ａ）と共に、その他の光ラジカル発生剤を使用しても良い。化合物（ａ）と共に他の光ラジカル発生剤を併用する場合には、該他の光ラジカル発生剤が分解物を生じさせ、硬化膜の変色や物性、分解物の揮発、感光性樹脂組成物の安定性、保存性等の問題を起こす可能性がある。しかしながら、化合物（ａ）の併用によって他の光ラジカル発生剤の使用量を少なくすることができるので、他の光ラジカル発生剤しか用いない場合と比べて、上記諸問題は発生し難く、仮に発生したとしても程度が軽いので、充分なラジカル反応性を引き出しながらも、光ラジカル発生剤による問題を実用的に許容できる程度に抑えることができる。
【０１２２】
その他の光ラジカル発生剤としては、ベンゾイン、ベンゾインメチルエーテル、ベンゾインエチルエーテル及びベンゾインイソプロピルエーテル等のベンゾインとそのアルキルエーテル；アセトフェノン、２，２−ジメトキシ−２−フェニルアセトフェノン、２，２−ジエトキシ−２−フェニルアセトフェノン、１，１−ジクロロアセトフェノン、１−ヒドロキシアセトフェノン、１−ヒドロキシシクロヘキシルフェニルケトン及び２−メチル−１−［４−（メチルチオ）フェニル］−２−モルフォリノ−プロパン−１−オン等のアセトフェノン；２−メチルアントラキノン、２−エチルアントラキノン、２−ターシャリ−ブチルアントラキノン、１−クロロアントラキノン及び２−アミルアントラキノン等のアントラキノン；２，４−ジメチルチオキサントン、２，４−ジエチルチオキサントン、２−クロロチオキサントン及び２，４−ジイソピルチオキサントン等のチオキサントン；アセトフェノンジメチルケタール及びベンジルジメチルケタール等のケタール；２，４，６−トリメチルベンゾイルジフェニルホスフィンオキシド等のモノアシルホスフィンオキシドあるいはビスアシルホスフィンオキシド；ベンゾフェノン等のベンゾフェノン類；並びにキサントン類等が挙げられる。
【０１２３】
これらの光ラジカル発生剤は、安息香酸系、アミン系等の光重合開始促進剤と組み合わせて使用することもできる。これら光開始剤の好ましい配合割合は、樹脂組成物の固形分全体に対して０．１重量％以上３５重量％以下で、より好ましくは、１重量％以上１０重量％以下である。
【０１２４】
本発明に係る感光性樹脂組成物に加工特性や各種機能性を付与するために、その他に様々な有機又は無機の低分子又は高分子化合物を配合してもよい。例えば、染料、界面活性剤、レベリング剤、可塑剤、微粒子、増感剤等を用いることができる。微粒子には、ポリスチレン、ポリテトラフルオロエチレン等の有機微粒子、コロイダルシリカ、カーボン、層状珪酸塩等の無機微粒子等が含まれ、その機能又は形態としては顔料、フィラー、繊維等がある。
【０１２５】
これら任意成分の配合割合は、樹脂組成物の固形分全体に対し、０．１重量％〜９５重量％の範囲が好ましい。０．１重量％未満だと、添加物を添加した効果が発揮されにくく、９５重量％を越えると、樹脂組成物量が少なく樹脂組成物の特性が最終生成物に反映されにくい。
【０１２６】
照射光源の発光を吸収してしまうような成分を感光性樹脂組成物中に多量に配合する場合には、化合物（ａ）に光が充分到達しなくなり、感度が低下する。そのため、樹脂組成物の感度を重視する点から、露光光源の発光波長と樹脂組成物に混合されている化合物（ａ）の吸収波長が重なる波長領域における、化合物（ａ）以外の成分の透過率が２０％以上であることが好ましい。
【０１２７】
また、本発明に係る感光性樹脂組成物は、溶剤を用いて適切な濃度に希釈しても良い。溶剤としては各種の汎用溶剤、例えば、ジエチルエーテル、テトラヒドロフラン、ジオキサン、エチレングリコールジメチルエーテル、エチレングリコールジエチルエーテル、プロピレングリコールジメチルエーテル、プロピレングリコールジエチルエーテル等のエーテル類；エチレングリコールモノメチルエーテル、エチレングリコールモノエチルエーテル、プロピレングリコールモノメチルエーテル、プロピレングリコールモノエチルエーテル、ジエチレングリコールモノメチルエーテル、エチレングリコールモノエチルエーテル等のグリコールモノエーテル類（いわゆるセロソルブ類）；メチルエチルケトン、アセトン、メチルイソブチルケトン、シクロペンタノン、シクロヘキサノンなどのケトン類；酢酸エチル、酢酸ブチル、酢酸ｎ−プロピル、酢酸ｉ−プロピル、酢酸ｎ−ブチル、酢酸ｉ−ブチル、前記グリコールモノエーテル類の酢酸エステル（例えば、メチルセロソルブアセテート、エチルセロソルブアセテート）、メトキシプロピルアセテート、エトキシプロピルアセテート、修酸ジメチル、乳酸メチル、乳酸エチル等のエステル類；エタノール、プロパノール、ブタノール、ヘキサノール、シクロヘキサノール、エチレングリコール、ジエチレングリコール、グリセリン等のアルコール類；塩化メチレン、１，１−ジクロロエタン、１，２−ジクロロエチレン、１−クロロプロパン、１−クロロブタン、１−クロロペンタン、クロロベンゼン、ブロムベンゼン、ｏ−ジクロロベンゼン、ｍ−ジクロロベンゼン等のハロゲン化炭化水素類；Ｎ，Ｎ−ジメチルホルムアミド、Ｎ，Ｎ−ジメチルアセトアミド等のアミド類；Ｎ−メチルピロリドンなどのピロリドン類；γ−ブチロラクトン等のラクトン類；ジメチルスルホキシドなどのスルホキシド類、その他の有機極性溶媒類等が挙げられ、更には、ベンゼン、トルエン、キシレン等の芳香族炭化水素類、及び、その他の有機非極性溶媒類等も挙げられる。また、反応性希釈剤として、常温で液体のエチレン性不飽和化合物等、反応性基を構造中に有するような化合物を溶剤として用いても良い。これらの溶媒は単独もしくは組み合わせて用いられる。また、これら溶剤は、通常例えば孔径０．０５μｍ〜０．２μｍ程度のフィルターで濾過する等、既知の種々の方法で不純物を濾過して用いても良い。
【０１２８】
樹脂組成物は、必須成分である化合物（ａ）と化合物（ｂ）、更に場合や用途に応じた任意成分を攪拌等して混合することにより調製できる。
【０１２９】
このようにして得られる本発明に係る感光性樹脂組成物は、パターン形成材料（レジスト）、コーティング材、印刷インキ、接着剤、充填剤、成形材料、３次元造形等、光の照射によって硬化したり又は溶解性が変化する材料が用いられている公知の全ての分野・製品に利用できるが、特に、耐熱性が必要で高度の信頼性を要求される、塗料、印刷インキ、カラーフィルター、電子部品、層間絶縁膜、配線被覆膜、光学部材、光回路、光回路部品、反射防止膜、ホログラム又は建築材料を形成するのに適している。
【０１３０】
例えば、カラーフィルターの場合には、画素部、当該画素部の境界に設けられる遮光部（ブラックマトリックス）、保護膜、セルギャップを維持するためのスペーサーを上記感光性樹脂組成物の硬化物により形成することができる。
【０１３１】
電子部品の場合には、例えば、半導体装置のアンダーフィル剤、封止剤、等が例示できる。
【０１３２】
層間絶縁膜としては、耐熱性、絶縁信頼性が要求されるビルドアップ基板用の層間絶縁膜や燃料電池における層間絶縁膜、自動車部品や家電製品の絶縁コーティング、等を上記感光性樹脂組成物の硬化物により形成することができる。
【０１３３】
また、配線保護膜としては、プリント配線板の表面の配線保護層であるソルダーレジストや、電線の表面被覆、等が例示できる。
【０１３４】
光学部材の場合には、各種光学レンズのオーバーコートや、反射防止膜、光導波路、分波装置等の光回路部品、レリーフ型、及び体積型のホログラム、等が例示できる。
【０１３５】
建築材料の場合には、壁紙、壁材、床材その他の揮発成分の少ない表皮材料、接着・粘着材料、インキ等が例示できる。
【０１３６】
本発明に係る印刷物、カラーフィルター、電子部品、層間絶縁膜、配線被覆膜、光学部材、光回路、光回路部品、反射防止膜、ホログラム又は建築材料は、高耐熱性、高安定性の感光性樹脂組成物の硬化物により少なくとも一部分が形成されているため、高耐熱性、高安定性であり、そのため生産の歩留まりも高いというメリットがある。
【０１３７】
【実施例】
１．光ラジカル重合開始剤の調製
（実施例１）
１Ｌのなす型フラスコに、１，８−ナフタル酸無水物１９．８ｇ（０．１ｍｏｌ）とＮ，Ｎ−ジメチルホルムアミド（以下ＤＭＦ）５００ｍＬと触媒量のピリジンを入れ、攪拌した。そこに、２−アミノエタノール６．７ｇ（０．１１ｍｏｌ）を滴下し、室温で４時間攪拌した後、１３０℃で５時間攪拌した。ロータリーエバポレーターによってＤＭＦを留去し、メタノールによって再結晶をし、Ｎ−２−ヒドロキシエチルナフタルイミドの針状結晶を２２．５ｇ得た（化合物１）。
【０１３８】
【化６】
2004149759.tif 000005
【０１３９】
（実施例２）
使用原料の酸無水物を、４−ブロモ−１，８−ナフタル酸無水物に変更した以外は、実施例１と同様の条件で反応を行った。なお、各原料は実施例１と同じモル数で仕込んだ（化合物２）。
【０１４０】
【化７】
2004149759.tif 000006
【０１４１】
（実施例３）
１Ｌのなす型フラスコに、１，８−ナフタル酸無水物１９．８ｇ（０．１ｍｏｌ）とＤＭＦ５００ｍＬと触媒量のピリジンを入れ、攪拌した。そこに、β−アラニン８．９ｇ（０．１ｍｏｌ）を添加し、室温で４時間攪拌した後、１３０℃で５時間攪拌した。ロータリーエバポレーターによってＤＭＦを留去し、メタノールによって再結晶をし、末端がカルボキシル基の化合物３の結晶を２０．９ｇ得た（化合物３）。
【０１４２】
【化８】
2004149759.tif 000007
【０１４３】
（実施例４）
使用原料のアミンを、Ｎ，Ｎ−ジメチルエチレンジアミンに変更した以外は、実施例１と同様の条件で反応を行った。なお、各原料は実施例１と同じモル数で仕込んだ（化合物４）。
【０１４４】
【化９】
2004149759.tif 000008
【０１４５】
（実施例５）
使用原料のアミンを、２−（２−アミノエトキシ）エタノールに変更した以外は、実施例１と同様の条件で反応を行い、末端が水酸基の化合物５を得た。なお、各原料は実施例１と同じモル数で仕込んだ（化合物５）。
【０１４６】
【化１０】
2004149759.tif 000009
【０１４７】
（実施例６）
使用原料のアミンを、２−（２−アミノエトキシ）エタノールに、原料の酸無水物を、４−ブロモ‐１，８−ナフタル酸無水物に変更した以外は、実施例１と同様の条件で反応を行い、末端が水酸基の化合物６を得た。なお、各原料は実施例１と同じモル数で仕込んだ（化合物６）。
【０１４８】
【化１１】
2004149759.tif 000010
【０１４９】
（実施例７）
使用原料のアミンを、２−メトキシエチルアミンに変更した以外は、実施例１と同様の条件で反応を行い、末端が水酸基の化合物７を得た。なお、各原料は実施例１と同じモル数で仕込んだ（化合物７）。
【０１５０】
【化１２】
2004149759.tif 000011
【０１５１】
（実施例８）
使用原料のアミンを、２−メトキシエチルアミンに、原料の酸無水物を、４−ブロモ−１，８−ナフタル酸無水物に変更した以外は、実施例１と同様の条件で反応を行い、末端が水酸基の化合物８を得た。なお、各原料は実施例１と同じモル数で仕込んだ（化合物８）。
【０１５２】
【化１３】
2004149759.tif 000012
【０１５３】
（実施例９）
使用原料のアミンを、Ｌ‐バリノールに変更した以外は、実施例１と同様の条件で反応を行い、末端が水酸基の化合物９を得た。なお、各原料は実施例１と同じモル数で仕込んだ（化合物９）。
【０１５４】
【化１４】
2004149759.tif 000013
【０１５５】
（実施例１０）
使用原料のアミンを、Ｌ−バリノールに、原料の酸無水物を、４−ブロモ−１，８−ナフタル酸無水物に変更した以外は、実施例１と同様の条件で反応を行い、末端が水酸基の化合物１０を得た。なお、各原料は実施例１と同じモル数で仕込んだ（化合物１０）。
【０１５６】
【化１５】
2004149759.tif 000014
【０１５７】
（実施例１１）
使用原料の酸無水物を、４―クロロ―１，８−ナフタル酸無水物に変更した以外は実施例１と同様の条件で反応を行った。なお、各原料は実施例１と同じモル数で仕込んだ。（化合物１１）
【０１５８】
【化１６】
2004149759.tif 000015
【０１５９】
（実施例１２）
使用原料のアミン及び酸無水物を各々、２−（２−アミノエトキシ）エタノール、及び４−クロロ―１，８−ナフタル酸無水物に変更した以外は、実施例１と同様の条件で反応を行い、末端が水酸基の化合物１２を得た。なお、各原料は実施例１と同じモル数で仕込んだ。
【０１６０】
【化１７】
2004149759.tif 000016
【０１６１】
（実施例１３）
使用原料のアミン及び酸無水物を各々、２−（２−アミノエトキシ）エタノール、及び４−ニトロ―１，８−ナフタル酸無水物に変更した以外は、実施例１と同様の条件で反応を行い、末端が水酸基の化合物１３を得た。なお、各原料は実施例１と同じモル数で仕込んだ。
【０１６２】
【化１８】
2004149759.tif 000017
【０１６３】
（実施例１４）
使用原料のアミン及び酸無水物を各々、２−（２−アミノエトキシ）エタノール、及び３−ニトロ―１，８−ナフタル酸無水物に変更した以外は、実施例１と同様の条件で反応を行い、末端が水酸基の化合物１４を得た。なお、各原料は実施例１と同じモル数で仕込んだ。
【０１６４】
【化１９】
2004149759.tif 000018
【０１６５】
（実施例１５）
使用原料のアミン及び酸無水物を各々、２−メトキシエチルアミン、及び４−クロロ―１，８−ナフタル酸無水物に変更した以外は、実施例１と同様の条件で反応を行い、末端が水酸基の化合物１５を得た。なお、各原料は実施例１と同じモル数で仕込んだ。
【０１６６】
【化２０】
2004149759.tif 000019
【０１６７】
（実施例１６）
使用原料のアミン及び酸無水物を各々、Ｌ‐バリノール、及び４−クロロ―１，８−ナフタル酸無水物に変更した以外は、実施例１と同様の条件で反応を行い、末端が水酸基の化合物１６を得た。なお、各原料は実施例１と同じモル数で仕込んだ。
【０１６８】
【化２１】
2004149759.tif 000020
【０１６９】
（実施例１７）
化合物１５  ２．７４ｇ（１０ｍｍｏｌ）を、１Ｌの三つ口フラスコに投入し、乾燥させたイソプロピルアルコール５００ｍＬに溶解させ、室温で攪拌させた。そこへ、乾燥させたイソプロピルアルコール２００ｍＬに１ｇの金属ナトリウムを反応させて得られた、ナトリウムイソプロポキシドのイソプロピルアルコール溶液を、徐々に滴下しながらＴＬＣ（薄層クロマトグラフィー）で反応の経過を追跡し、原料である化合物１５のスポットが消失するまで滴下を続け、化合物１５のスポットが消失した時点で反応を終了させる。反応液を純水５Ｌに投入し、析出物を乾燥後、カラムクロマトグラフィーで精製し、化合物１７を得た。
【０１７０】
【化２２】
2004149759.tif 000021
【０１７１】
（実施例１８〜３４、比較例１〜３）
２．感光性樹脂組成物の調製
実施例１〜１７で得られた化合物１〜１７、下記式で表されるアルドリッチ社製シクロヘキシルマレイミド（比較化合物１）、光ラジカル発生剤イルガキュア９０７（商品名：チバスペシャリティケミカルズ製）（比較化合物２）及び、ベンゾフェノン（東京化成工業（株）製）（比較化合物３）の各々と、３官能アクリレートＭ３０５（商品名：東亞合成製）を、３官能アクリレートのエチレン性２重結合に対して各化合物のモル比（化合物／エチレン性２重結合）が１／１００になるように混合し、化合物に合わせてクロロホルムやテトラヒドロフラン等の溶媒を適宜選択して溶解し、実施例１８〜３４の感光性樹脂組成物１８〜３４及び比較例１〜３の比較組成物１〜３を作成した。
【０１７２】
【化２３】
2004149759.tif 000022
【０１７３】
（実施例３５〜５１、比較例４〜６）
上記感光性樹脂組成物１８〜３４及び比較組成物１〜３に、光ラジカル発生部位と等モルのトリエタノールアミンを水素供与体として添加し、実施例３５〜５１の感光性樹脂組成物３５〜５１及び比較例４〜６の比較組成物４〜６を作成した。
【０１７４】
３．評価試験
（１）耐熱性評価
差動型示差熱天秤ＴＧ８１２０（商品名：株式会社リガク製）を用いて１０℃／ｍｉｎの昇温速度とし、窒素雰囲気中で化合物１〜１７及び比較化合物１、２の９５％熱分解温度を測定した。測定結果を第１表に示す。この結果より、化合物１〜１７の９５％熱分解温度は、最も低いものでも２２９℃（化合物７）であり、比較化合物１であるシクロヘキシルマレイミド（９５％熱分解温度：１２３℃）及び比較化合物２であるイルガキュア９０７（９５％熱分解温度：２０７℃）と比べて非常に熱安定性が高かった。
【０１７５】
【表１】
2004149759.tif 000023
【０１７６】
（２）ＵＶ吸収評価
化合物１、２、５〜１０、１１、１２、１５〜１７についての１．０×１０−５ｍｏｌ／Ｌのアセトニトリル溶液を用い、ＵＶ吸収スペクトルを測定した。測定結果を第２表に示す。特に、化合物１及び２の測定結果を図１のグラフに示し、化合物７、８、１５及び１７の測定結果を図２のグラフに示す。
【０１７７】
この結果より、置換基を持たない化合物１、５、７及び９は溶液中では３３０ｎｍに極大を示し、その波長でのモル吸光係数から、π−π＊遷移による励起であることが推察される。
【０１７８】
モル吸光係数によって、その吸収がどの遷移状態に対応する吸収かを見積もることが出来る。一般に、モル吸光係数が大きいほど、光を吸収しやすく、つまり励起されやすく、ラジカルの発生や架橋反応が進行しやすい。つまり感度の点からは、露光波長におけるモル吸光係数が大きい分子の方が良い。
【０１７９】
また、ナフタルイミド基の４位に臭素を導入した化合物２、６、８、１０、および、塩素を導入した化合物１１、１２、１５、１６では、無置換の化合物に比べて極大波長が１０ｎｍほど長波長にシフトしており、高圧水銀灯の発光波長である３６５ｎｍの波長での吸収が大きくなっている。また、置換基としてイソプロピルエーテル基を導入した化合物１７では、吸収極大が３６５ｎｍにあり、高圧水銀灯の発光波長である３６５ｎｍに非常に大きな吸収を持つことがわかる。
【０１８０】
ナフタルイミドによるラジカルの生成は、水素引き抜きによるものと考えられる。一般に、水素引き抜きによるラジカルの生成は、カルボニル基の３重項励起状態によって引き起こされるといわれており、化合物が励起されても蛍光発光や熱失活に吸収したエネルギーを使ってしまう割合が多いと、ラジカルの発生効率が落ちると思われる。
【０１８１】
そのような水素引き抜き以外の失活過程の割合が少ない場合には、露光波長での吸収が大きければ大きいほど、感光性化合物は励起されやすくなる為、ラジカルの発生効率も向上すると考えられるので、化合物２、６、８、１０、及び、１１、１２、１５、１６、１７は、無置換の化合物１、５、７、９と比べて３６５ｎｍの波長に対して感度が向上すると予想される。
【０１８２】
【表２】
2004149759.tif 000024
【０１８３】
（３）硬化性評価１
感光性樹脂組成物１８〜３４及び比較組成物１〜３を各々、クロムをスパッタしたガラス基板上にスピンコートし、塗膜を得た。
【０１８４】
上記塗膜にＵＶ露光しながら、赤外分光装置で８１０ｃｍ−１のピークの減少量を経時的に記録し、２重結合の消失がどの程度進行しているか確認した。測定時のサンプル周囲の雰囲気は窒素置換した。ＵＶ露光装置は、ウシオ電機製ＵＶスポットキュアＳＰ−ＩＩＩ型（標準反射鏡タイプ）を用い、ＵＶランプは、ウシオ電機製ＵＳＨ−２５５ＢＹを用いた。また、赤外分光装置は、ＢＩＯ  ＲＡＤ製ＦＴ  Ｓ６０００を用いた。
【０１８５】
３官能アクリレートＭ３０５との相溶性、硬化時の臭気、露光量に対する２重結合の減少量（反応率）、塗膜の着色について観察した結果を第３表に示す。
【０１８６】
感光性組成物１８〜３４はナフタルイミド部位を持つ化合物を用いており、該化合物がアクリルモノマーであるＭ３０５と相溶するものは反応性が高い。ナフタルイミド基含有化合物がＭ３０５と相溶していることで発生したラジカルの拡散が進行し反応していると考えられる。
【０１８７】
比較組成物１は、マレイミド基を持つ比較化合物１を用いており、該比較化合物１はＭ３０５と相溶するものの反応がそれほど進んでいない。また、同じく水素引抜き型のラジカル発生剤である比較化合物３（ベンゾフェノン）を含む比較組成物３も同様である。市販の光ラジカル発生剤であるＩｒｇ９０７は反応率が高く、反応が良好に進行しているが自己開裂型のラジカル発生剤であるため、これを含む比較組成物２では塗膜中に不純物が残存し、着色が生じる。
【０１８８】
【表３】
2004149759.tif 000025
【０１８９】
（４）硬化性評価２
ナフタルイミド部位が水素引き抜き型ラジカル発生剤であることを確認するため、トリエタノールアミンを含有する感光性樹脂組成物３５〜５１及び比較組成物４〜６を用い、上記の硬化性評価１と同じ手順で、３官能アクリレートＭ３０５との相溶性、硬化時の臭気、露光量に対する２重結合の減少量（反応率）、塗膜の着色について観察した。結果を第４表に示す。但し、イルガキュア９０７（比較化合物２）は明らかに自己開裂型なので、硬化性評価２の実施を省略した。
【０１９０】
感光性樹脂組成物３５〜５１の結果から、化合物１〜１７の反応率がトリエタノールアミンの添加により向上したことを確認できた。特に、低露光量での反応率の上昇が見受けられる。つまり、ナフタルイミド基は水素供与性基が共存した状態で、露光することで感度を高められると考えられる。
【０１９１】
【表４】
2004149759.tif 000026
【０１９２】
これらの結果より、ナフタルイミド化合物は透明で、しかも、臭気も揮発物も出ない光ラジカル発生剤であることがわかる。
【０１９３】
化合物１７は、露光波長に対しての吸収が大きいのにもかかわらず、反応率が大きくない。この点を確認する為に、化合物７、１５、１７の１．０×１０−５ｍｏｌ／Ｌアセトニトリル溶液の蛍光スペクトルを測定した。励起波長はそれぞれの最大吸収波長である３３０ｎｍ、３４０ｎｍ、３６５ｎｍで行った。測定結果を第５表に示す。
【０１９４】
【表５】
2004149759.tif 000027
【０１９５】
この結果より、化合物１７は蛍光を他のナフタルイミド化合物より多く発光している事がわかる。その為、吸収したエネルギーを放出してしまうので、反応率がそれほど高くないと推測される。また、化合物１５は置換基に塩素を有する為、重原子効果によって発光強度が小さくなっていると考えられる。これらの結果より、より高感度を追求する場合は、蛍光発光が小さい方が好ましいと考えられる。
【０１９６】
（５）モノマー成分に対する溶解性
（メタ）アクリロイル系多官能モノマーを、ナフタルイミドによって光硬化させる場合に、マトリックスに対する溶解性と反応率との関係を確認するために、ナフタルイミド部位の芳香環の４位が臭素に置換されおり、窒素から伸びる側鎖の末端に水酸基を持つ、化合物２、６、及び１０について、上記の硬化性評価を行なった際のマトリックスである３官能モノマーＭ３０５（東亞合成製：商品名）に対する２０℃における飽和濃度を求めた。さらに、溶解性の評価を一般化するために、アクリル酸メチルに対する２０℃における飽和濃度も求めた。その結果を第６表に示す。
【０１９７】
【表６】
2004149759.tif 000028
【０１９８】
この結果より、溶解性が良好なサンプルほど反応率が良好である事がわかる。つまり、ナフタルイミド部位が同じ構造の場合、イミド結合の窒素原子より伸びる側鎖の構造によってマトリックスへの溶解性が変化し、この溶解性を良好にすることで、低露光量でも高い反応率を得られると思われる。
【０１９９】
（６）アウトガス評価
上記の感光性組成物５、６、２９、３４及び比較組成物２を、ガラス基板上にスピンコートし、５０℃のホットプレート上で１分間加熱後、手動露光装置（大日本スクリーン株式会社製、ＭＡ−１２００）で、高圧水銀灯によりｈ線換算で２０００ｍＪ／ｃｍ２の露光を行ない、厚さ２５μｍの塗膜を得た。
【０２００】
その塗膜が形成されたガラス基板を、１ｃｍ×１．５ｃｍの大きさに切り出し、２５０℃で１時間加熱時に発生したガスを、ＧＣ−ＭＳ（株式会社島津製作所製  ＱＰ−５０００）を用いて分析した。
【０２０１】
その他測定条件は以下の通りである。
【０２０２】
2004149759.tif 000029
その結果、全てのサンプルにおいて、多官能モノマーＭ３０５由来の分解物が検出された。さらに、比較組成物２を用いた塗膜のみ、それ以外の光ラジカル発生剤由来の分解物と思われる芳香族化合物が数種類検出された。
【０２０３】
以上の事より、本発明のナフタルイミド化合物は、加熱によって開始剤由来の分解物をガスとして発生させる事がないことが明らかとなった。
【０２０４】
【発明の効果】
本発明に係る光ラジカル重合開始剤は、ナフタルイミド構造含有基が水素引き抜き型のラジカル発生部位として機能し、放射線等を照射して励起させることによりラジカル反応を起こすことができる。ナフタルイミド構造含有基は、自己開裂型よりも安定性が高い水素引き抜き型であり、しかも耐熱性が良好なナフタレン骨格を有するため、安定性、保存性が高い光ラジカル重合開始剤を得ることができる。
【０２０５】
また、化合物（ａ）は、エチレン性不飽和結合だけでなく芳香環等種々の化合物とも反応可能であり、エチレン性不飽和結合を有さない樹脂組成物であっても、高分子を架橋することができる。従って、本発明に係る光ラジカル重合開始剤は、一般的な光ラジカル重合開始剤として用いられるほか、例えば芳香族ポリマーを含有する樹脂組成物の架橋剤として用いて硬化後の耐溶剤性を向上させることが可能である。
【０２０６】
上記化合物（ａ）は水素引き抜き型であり、ラジカル反応により生じる重合体等の反応物と結合し、反応物の化学構造の一部となる。そのため、化合物（ａ）を光ラジカル重合開始剤として用いる場合には、自己開裂型開始剤を用いる場合とは異なり、ラジカル反応後に分解物が遊離の形で残存せず、ポストベーク時に揮発させる必要がない。しかも、化合物（ａ）は未反応のまま残存しても、ラジカル発生部位が耐熱性の高いナフタルイミド構造を有しているので、揮発性の分解物を生成しない。
【０２０７】
従って、作業安全性の問題や、耐光性の悪化や、着色や退色、塗膜のはがれやクラックの発生等、最終製品の信頼性を低下させる問題や、薬液寿命を短くする問題や、臭気が発生する問題も全て解決することができる。
【０２０８】
さらに、マレイミド構造を形成する反応は、加熱や触媒等により脱水縮合反応をしないと形成されず、そのため合成上様々な問題があったが、ナフタルイミド構造を形成する反応は、マレイミドのような５員環構造のイミドに比べ脱水縮合反応が速やかに進行し、マレイミド構造に比べて合成が非常に簡便であり、溶媒溶解性も良好なことから、合成上有利である。そのため、収率、反応速度、管理面、コスト面を含めて生産性が上がる。
【０２０９】
本発明に係る感光性樹脂組成物は、上記化合物（ａ）からなる光ラジカル重合開始剤のナフタルイミド構造含有基が水素引き抜き型のラジカル発生部位として機能し、光を照射して励起させることによりラジカル化し、樹脂組成物中でラジカル反応を起こさせる。樹脂組成物中のエチレン性不飽和結合を有する化合物（ｂ）はラジカル重合を引き起こし、樹脂組成物を硬化させたり、溶解性を変化させたりする。
【０２１０】
本発明に係る感光性樹脂組成物を、パターン形成材料（レジスト）、塗料又は印刷インキ、或いは、カラーフィルター、電子部品、層間絶縁膜、配線被覆膜、光学部材、光回路、光回路部品、反射防止膜、ホログラム又は建築材料の形成材料として用いる場合には、製品や膜が高耐熱性、高安定性となる効果がある。また、露光時の臭気の発生がない為、作業環境が向上する。
【０２１１】
本発明に係る印刷物、カラーフィルター、電子部品、層間絶縁膜、配線被覆膜、光学部材、光回路、光回路部品、反射防止膜、ホログラム又は建築材料は、高耐熱性、高安定性の感光性樹脂組成物の硬化物により少なくとも一部分が形成されているため、製品や膜としても高耐熱性、高安定性であり、そのため生産の歩留まりも高いというメリットがある。
【図面の簡単な説明】
【図１】ＵＶ吸収スペクトル（化合物１及び２）の測定結果を示すグラフである。
【図２】ＵＶ吸収スペクトル（化合物７、８、１５及び１７）の測定結果を示すグラフである。
【図１】
2004149759.tif 000032
【図２】
2004149759.tif 000033